(57)【要約】【課題】ウレタン塗膜防水材との付着性がよく、しかも、強度に優れ、耐久性に富み、また、鋏やカッターナイフ等での切断も容易で、しかも、自己粘着層が積層されていない部分でも撓まずに平滑性が保持できるウレタン塗膜防水用下張り材を提供する。【解決手段】炭酸カルシウム（ＣａＣＯ３）６０〜８０％と高密度ポリエチレン（ＨＤＰＥ樹脂）もしくは、ポリプロピレン樹脂（ＰＰ樹脂）４０％〜２０％で形成したシート状成形品２からなり、表面に有機溶剤に溶解したポリウレタン樹脂３を塗布した。【選択図】図１
2019108735.tif 000002
【特許請求の範囲】
【請求項１】
炭酸カルシウム（ＣａＣＯ３）６０〜８０％と高密度ポリエチレン（ＨＤＰＥ樹脂）もしくは、ポリプロピレン樹脂（ＰＰ樹脂）４０％〜２０％で形成したシート状成形品からなり、表面に有機溶剤に溶解したポリウレタン樹脂を塗布したことを特徴とするウレタン塗膜防水用下張り材。
【請求項２】
ポリウレタン樹脂を塗布した面と反対側の面に自己粘着層を形成した請求項１記載のウレタン塗膜防水用下張り材。
【請求項３】
自己粘着層を剥離紙で被覆した請求項２記載の塗膜防水用下張り材。
【請求項４】
部分的に、山折り、谷折りにより、複数枚重ね貼りによって直進性と剛性を持たせる請求項１ないし請求項３のいずれかに記載のウレタン塗膜防水用下張り材。
【発明の詳細な説明】
【技術分野】
【０００１】
本発明は、ウレタン塗膜防水工事で使用する下張シートもしくは水切り等の下張り用テープもしくはアングルとしてのウレタン塗膜防水用下張り材に関するものである。
【背景技術】
【０００２】
近年、アスファルト防水やゴムシート防水に替わるものとしてウレタン塗膜防水の普及が高まっており、ウレタン塗膜防水工法は、下地に鏝やローラーによって塗布するタイプ、及び、専用の機械にて加温圧送し、ホース先端の専用ガンの中で混合して吹き付け塗布して防水層を形成する工法である。
【０００３】
ウレタン塗膜防水工法に用いる、ポリウレタン樹脂からなる防水材としては、１液型（湿気硬化型）と２液型とがあり、１液型の防水材は、空気中の水分と液状防水材中の潜在性硬化剤を介してイソシアネート成分とが反応して硬化、もしくは、空気中の水分と直接反応して硬化するタイプがある。
【０００４】
イソシアネートと空気中の水分が直接反応すると炭酸ガスが発生し、ウレタン塗膜防水層が発泡し、スポンジ状になる危険性があるため、液状防水材中に少なくとも２つの成分、すなわち成分１（イソシアネート成分）と成分２（ケチミン等の潜在性硬化剤）とを含有するタイプが主流となっている。
【０００５】
２液型は、主剤（イソシアネートプレポリマー）と硬化剤（ポリアミンおよびポリオール）との２液成分の液体材料を施工時に混合撹拌したものを下地に鏝やローラーによって塗布するタイプ、及び、専用の機械にて加温圧送し、ホース先端の専用ガンの中で混合して吹き付け等により塗布して、反応固化させて、防水層を形成する。
【０００６】
１液型と２液型のいずれの場合も、液状の材料を塗布するために、狭い場所や、設備用基礎が多くある屋上など平面が複雑な形状であっても納まりやすく容易に施工できる利点があり、またジョイントが無く、ジョイント部分で施工不良を防止できる利点がある。
【０００７】
また、重ねて塗布することにより防水性能を高められるため、改修時には塗り重ねれば良く、低コストで防水層の改修が可能となる利点があった。更に、液体材料の選択により耐摩擦・耐衝撃を高めるなど種々の用途の仕様に対応することもできる。
【０００８】
他方、液状材料を塗布するため、水平に広がりやすく、下地面に不陸があると均一な厚みに施工できず、膜厚の確保が難しい短所がある。
【０００９】
下記特許文献はウレタン塗膜防水用下張りシート用表面材として提案されたもので、ウレタン塗膜防水材が上面に施工されるウレタン塗膜防水用下張りシート用表面材であって、ポリウレタン樹脂との易接着性を付与されたＰＥＴフィルムの上面に有機溶剤に溶解したポリウレタン樹脂をグラビアロールで塗布したものである。
【特許文献１】特許第５４４３６６５号公報
【００１０】
このウレタン塗膜防水用下張りシートを打設したコンクリート下地の表面に貼着し、このウレタン塗膜防水用下張りシートの表面（ポリウレタン樹脂層）にＪＩＳＡ６０２１ウレタンゴム系高伸長形（旧１類）に規定される防水材を塗布して複合防水層を形成する。
【発明の概要】
【発明が解決しようとする課題】
【００１１】
前記特許文献１はウレタン塗膜防水用下張りシート用表面材としてＰＥＴフィルムを基材フィルムとして使用するものであり、最良の形態としてＰＥＴフィルムの厚みは１２μｍとされている。
【００１２】
また、接着剤を下地に塗布して不織布面を貼り付けるタイプの構成（特許文献１の図１）と下地接着面に自着層が施され、自着層の上に剥離紙が貼られ、剥離紙を剥がして下地に貼り付けるタイプの構成（特許文献１の図２）が記載されている。
【００１３】
下地に接着剤を塗布する工程が省ける自着タイプの構成（特許文献１の図２）が、省力化の観点から現在では、市場シェアを殆ど占有しつつある。
【００１４】
特許文献１の図２のウレタン塗膜防水用下張りシートには、ポリウレタン樹脂層が積層された基材フィルムのポリウレタン樹脂層と反対の面の最下層に、厚さ０．５ｍｍの連通した凹部を有する自己粘着層が積層されている。
【００１５】
つまり、自己粘着層が積層された部分は、自立することになるが、自己粘着層が積層されていない部分は、橋梁の桁のように宙に浮いた状態となっている。
【００１６】
このため、剛性の弱い特許文献１の図２のウレタン塗膜防水用下張りシート用表面は、荷重や重力で撓んでしまい、ウレタン塗膜防水用下張りシートの表面平滑性を保持することが出来ない。
【００１７】
特許文献１の図２のウレタン塗膜防水用下張りシート用表面の撓みは、下地に鏝やローラーによって塗布するタイプのウレタン塗膜防水材で施工した場合でも、専用機械で圧送して吹付施工するタイプのウレタン塗膜防水材で施工した場合でも、施工後に目視でもわかるように残り、且つ、この撓みで凹んだ部分には、降雨による水が乾燥せず永く残ることで、汚れが付着することが多々ある。
【００１８】
また、ＰＥＴフィルムはポリウレタン樹脂との易接着性を付与するために、コロナ処理機でコロナ処理を行うか、コート剤をコートするか、更にポリウレタン樹脂と接着し易い樹脂もしくは成分をＰＥＴ樹脂と共押出しした後、ＭＤ、ＴＤ方向に夫々２．５〜５．０倍二軸延伸後、熱固定されたＰＥＴフィルムとするかなどの処理を必要とする。
【００１９】
本発明の目的は前記従来例の不都合を解消し、ウレタン塗膜防水材との付着性がよく、しかも、強度に優れ、耐久性に富み、また、鋏やカッターナイフ等での切断も容易で、しかも、自己粘着層が積層されていない部分でも撓まずに平滑性が保持できるウレタン塗膜防水用下張り材を提供することにある。
【課題を解決するための手段】
【００２０】
前記目的を達成するため請求項１記載の本発明は、炭酸カルシウム（ＣａＣＯ３）６０〜８０％と高密度ポリエチレン（ＨＤＰＥ樹脂）もしくは、ポリプロピレン樹脂（ＰＰ樹脂）４０％〜２０％で形成したシート状成形品からなり、表面に有機溶剤に溶解したポリウレタン樹脂を塗布したことを要旨とするものである。
【００２１】
請求項１記載の本発明によれば、ウレタンを用いるウレタン防水で使用する下張材として、ウレタン塗膜防水用下張りシートもしくは、コンクリート造等の笠木の顎からパラペットへ雨水が伝わって流れることを防ぐ水切りテープや、笠木の天場から外壁に雨水が伝わって流れることを防ぐ水切りアングルとして使用するもので、原料は６０％〜８０が％炭酸カルシウム（ＣａＣＯ３）、残り約４０〜２０％が高密度ポリエチレン（ＨＤＰＥ樹脂）もしくは、ポリプロピレン樹脂（ＰＰ樹脂）であるシート状成形品で形成することで、所定の厚みが得られ、かつ、水に強いく、破れにくい覆いが得られる。
【００２２】
自己粘着層が積層されていない部分でも、もしくは接着剤を塗布しない部分にも撓まずに平滑性が保持できる
【００２３】
また、紙のように裁断可能であり、矩形状や台形状の折曲げ成形も簡単であり、形状保持性に富むもので、下地材やとして最適なものである。
【００２４】
さらに、表面に有機溶剤に溶解したポリウレタン樹脂を塗布したことで、このポリウレタン樹脂を介在させてウレタン防水材との付着性を高めることができ、本発明品をコンクリートやアスファルト、その他の下地に貼り付けることで従来のプライマー処理に代わるものとしてこれらとウレタン防水材との結合を行うことが容易となる。
【００２５】
請求項２記載の本発明は、ポリウレタン樹脂を塗布した面と反対側の面に自己粘着層を形成したことを要旨とするものである。
【００２６】
請求項２記載の本発明によれば、予め自己粘着層を設けることで、接着剤を塗布しないでも本発明品を簡単かつ迅速に貼り付けることができる。
【００２７】
請求項３記載の本発明は、自己粘着層を剥離紙で被覆したことを要旨とするものである。
【００２８】
請求項３記載の本発明によれば、予め自己粘着層を設ける場合に接着層を剥離紙で被覆しおくことで、貼り付けの際にはこの剥離紙を剥がして接着層を露出させることができる。
【００２９】
請求項４記載の本発明は、部分的に、山折り、谷折りにより、複数枚重ね貼りによって直進性と剛性を持たせることを要旨とするものである。
【００３０】
請求項４記載の本発明によれば、前記紙のように裁断可能であり、矩形状や台形状の折曲げ成形も簡単であり、形状保持性に富むことを受けて、部分的に、山折り、谷折りにより、複数枚重ね貼りによって直進性と剛性を持たせることにより、この剛性を持たせた部分をコンクリート等の下地から突出させて、例えば、水切りテープの一部として形状を確保することが可能である。
【００３１】
以上述べたように本発明のウレタン塗膜防水用下張り材は、ウレタンとの付着性がよく、しかも、強度に優れ、耐久性に富み、また、鋏等での切断も容易で、しかも、自立性があり、折り曲げなどによる形状保持にも優れ、また、自己粘着層が積層されていない部分でも撓まずに平滑性が保持できるものである。
【図面の簡単な説明】
【００３２】
【図１】本発明のウレタン塗膜防水用下張り材のシートとしての実施形態を示す斜視図である。
【図２】本発明のウレタン塗膜防水用下張り材のシートとしての実施形態を示す部分縦断側面図である。
【図３】本発明のウレタン塗膜防水用下張り材の水切りテープとしての実施形態を示す斜視図である。
【図４】本発明のウレタン塗膜防水用下張り材の水切りテープとしての実施形態を示す部分縦断側面図である。
【図５】本発明のウレタン塗膜防水用下張り材の水切りアングルとしての実施形態を示す斜視図である。
【図６】本発明のウレタン塗膜防水用下張り材の水切りアングルとしての実施形態を示す斜視図である。
【図７】本発明のウレタン塗膜防水用下張り材の水切りテープとしての実施形態で応用例を示す説明図である。
【図８】本発明のウレタン塗膜防水用下張り材の水切りアングルとしての実施形態で応用例を示す説明図である。
【図９】本発明のウレタン塗膜防水用下張り材の笠木と外壁取り合い部の使用状態を示す説明図である。
【図１０】水切りテープとしての応用例の使用状態を示す側面図である。
【発明を実施するための形態】
【００３３】
以下図面について本発明の実施の形態を詳細に説明する。図１は本発明のウレタン塗膜防水用下張り材のシートの場合の１実施形態を示す斜視図で、図２は同上部分縦断側面図である。
【００３４】
図中１は、ウレタンを用いるウレタン防水で使用する下張シートであり、炭酸カルシウム（ＣａＣＯ３）６０〜８０％と高密度ポリエチレン（ＨＤＰＥ樹脂）もしくは、ポリプロピレン樹脂（ＰＰ樹脂）４０％〜２０％で形成したシート状成形品２からなり、表面に有機溶剤に溶解したポリウレタン樹脂３を塗布した。
【００３５】
シート状成形品の原料は、約１重量％〜２重量％の添加剤を含むものでもよく、添加剤は、β−（３，４−エポキシシクロヘキシル）エチルトリメトキシシラン、Ｎ−オレイルパルミトアミド、およびＮ，Ｎ−ビス（２−ヒドロキシエチル）ステアリルアミン）の組み合わせからなる。
【００３６】
炭酸カルシウム（ＣａＣＯ３）、高密度ポリエチレン（ＨＤＰＥ樹脂）もしくは、ポリプロピレン樹脂（ＰＰ樹脂）、添加剤の組み合わせを、混合、押し出し、練り、および重合という工程に付し、結果として粒質物とし、それらの粒質物を、押出機に供給し、任意のパラメーターによって、各々３１μｍおよび５２μｍ（実施例１）、７３μｍおよび８２μｍ（実施例２）、１０２μｍおよび１１６μｍ（実施例３）する単層のシートを生産する。
【００３７】
各実施例の物性を下記表１に示す。
【表１】
2019108735.tif 000003
【００３８】
ジイソシアネートとジオールの重付加反応である（ジイソシアネートとしてはトルレンジイソシアネートおよびイソフォロンジイソシアネート等、ジオールとしては長鎖のポリエーテルポリオールおよびポリエステルポリオール等）ポリウレタン樹脂３をシート状成形品２に積層するには、有機溶剤に溶解したポリウレタン樹脂をグラビアロールで塗布することにより、又はポリウレタン樹脂をビヒクルとして含有する溶剤型のインキをグラビアロールで塗布することにより行う。有機溶剤としては一般的にトルエン、メチルエチルケトン、イソプロピルアルコール等の混合溶剤が用いられ、ポリウレタン樹脂の濃度は、１０〜３０％が好ましい。濃度が１０％未満であると、グラビアロールで塗布した時に塗布量が少なくなり防水ウレタンとの接着が悪くなる。
【００３９】
ポリウレタン樹脂層の厚みは、０．３μｍ以上であることが好ましく、０．５μｍ以上であることがより好ましい。ポリウレタン樹脂層の厚みが０．３μ未満であると、防水ウレタンと充分な接着性を得られない。
【００４０】
以上のようなポリウレタン樹脂３が積層されたシート状成形品２のポリウレタン樹脂３の層と反対の面に自己粘着層４を形成する。
【００４１】
自己粘着層４の形成に用いられる粘着剤の材質としては特に限定はなく公知のものが用いられる。具体的には、例えば、ブチルゴム系、ゴムアスファルト系、（メタ）アクリル酸エステル系、塩化ビニル系、酢酸ビニル系、ビニルブチラール系、ポリイソブチレン系、スチレンブタジエン系、イソプレン系、クロロプレン系、塩化ゴム系等、又はこれらの共重合系等が挙げられる。
【００４２】
また、この自己粘着層４を剥離紙５で被覆した。剥離紙５は下張シート１の使用時には剥離するもので、少なくとも離型シート基材と離型剤による離型層を有する。
【００４３】
離型シート基材の材質は、材質は、特に限定はないが、例えば、紙、ポリエチレン、ポリプロピレン等のプラスチックフィルム、布、等が挙げられる。離型剤の塗布性、コスト等の点からは紙が好ましいが、薄くできる点等からはプラスチックフィルムが好ましい。
【００４４】
離型層の材質は特に限定はないが、離型性の点からシリコーン樹脂が好ましい。
【００４５】
前記下張シートの使用法としては、防水下地に貼り付け、その上からウレタン塗膜防水材を吹付けもしくは塗布する。
【００４６】
例えば、このウレタン塗膜防水用下張りシートを厚さ１００ｍｍのコンクリートを打設し、打設５日後の未だ完全に乾燥せず中に水分が残っているコンクリートの表面に、自己粘着層４が接するように被せ、圧力をかけながら貼着する。
【００４７】
そして、このウレタン塗膜防水用下張りシートの表面に吹付けもしくは塗布するウレタン塗膜防水材としては、１成分形、２成分形いずれも問わないが、塗布する２成分反応形のタイプには、イソシアネートプレポリマー（主材）と、水酸基を２個以上有するポリオール、ポリプロピレングリコール（以下、ＰＰＧと略すこともある。）およびポリアミンに、可塑剤、老化防止剤、充填材、顔料および反応触媒を加えたコンパウンド（硬化材を混合、攪拌して塗布し硬化させるものである。
【００４８】
吹付けする成分反応形のウレタン塗膜防水材は、水酸基を２個以上有するＰＰＧの水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーやＭＤＩ系プレポリマーに可塑剤を加えたもの（主材）と、アミノ基を２個以上有するジエチルトルエンジアミン（ＤＥＴＤＡ）等のポリアミン、水酸基を２個以上有するＰＰＧ、可塑剤、老化防止剤および反応触媒を配合したもの（硬化材）に可塑剤を加えて混練した顔料ペーストとを予め混合し、専用の機械にて加温しながら、ホース圧送してホース先端にて衝突混合して吹付け塗工するものである。
【００４９】
図７はウレタン塗膜防水用下張り材の笠木と外壁取り合い部の使用状態を示すもので、建物屋上のパラベット８の上部のコンクリート笠木９の顎からパラペット８へ雨水が伝わって流れることを防ぐ水切り用のテープ６や、笠木９の天場から外壁１０に雨水が伝わって流れることを防ぐ水切り用アングル７として使用する。
【００５０】
図３、図４は水切り用のテープ６の場合を示し細長帯状のものである。
【００５１】
また、図５、図６はアングル７の場合を示し、幅方向中央でほぼ直角に山折りに折り曲げ成形した棒状のものである。なお、幅広のテープを現場で折り曲げ加工することも可能である。
【００５２】
テープ６やアングル７の構成も前記下張シート１と同様であり、炭酸カルシウム（ＣａＣＯ３）６０〜８０％と高密度ポリエチレン（ＨＤＰＥ樹脂）４０％〜２０％で形成したシート状成形品２からなり、表面に有機溶剤に溶解したポリウレタン樹脂３を塗布した。
【００５３】
さらに、ポリウレタン樹脂３が積層されたシート状成形品２のポリウレタン樹脂３の層と反対の面に自己粘着層４を形成し、その上を剥離紙５で被覆した。
【００５４】
さらに、前記テープ６やアングル７の構成する場合に、図７、８に示すように、部分的に、山折り１１や谷折り１３により、複数枚重ね貼りによって直進性と剛性１２を持たせることも可能である。
【００５５】
図７の例はテープ６を長さ方向で山折り１１とした場合であり、内側に３６０°折返して複数枚重ね貼りによって直進性と剛性１２を持たせた。
【００５６】
図８はアングル７の場合であり、垂直部分を谷折り１３により内側に３６０°折返して、複数枚重ね貼りによって直進性と剛性１２を持たせた。
【００５７】
図７、図８のいずれの場合も図示は省略するが、表面に有機溶剤に溶解したポリウレタン樹脂３を塗布し、ポリウレタン樹脂３の層と反対の面に自己粘着層４を形成し、その上を剥離紙５で被覆する。複数枚重ね貼り重ねる部分の内側ではこの自己粘着層４は省略することができる。
【００５８】
テープ６やアングル７の使用法としては、図９に示すように水切り用のアングルテープ６の場合はコンクリート笠木９の顎から一部下方に突き出るように貼り付け、水切り用アングル７の場合はコンクリートおよびモルタル笠木９の天場から外壁に一部下方に突き出るよう貼り付け、図示は省略するが、前記下張シートの使用法の場合と同じく上からウレタン塗膜防水材を吹付けもしくは塗布する。
【００５９】
図１０に示すように、前記水切り用のテープ６においては、コンクリートおよびモルタル笠木９から飛び出す部分には、山折り１２の加工を施し、パラペット８の方向に内側に３６０°折返すことで巻癖を解消し、直線性を担保すると共に強風による変形に対する耐久性を高めるようにした。
【符号の説明】
【００６０】
１  下張シート
２  シート状成形品
３  ポリウレタン樹脂
４  接着層
５  剥離紙
６  テープ
７  アングル
８  パラベット
９  コンクリートおよびモルタル笠木
１０  外壁
１１  山折り
１２  直進性と剛性
１３  谷折り
【図１】
2019108735.tif 000004
【図２】
2019108735.tif 000005
【図３】
2019108735.tif 000006
【図４】
2019108735.tif 000007
【図５】
2019108735.tif 000008
【図６】
2019108735.tif 000009
【図７】
2019108735.tif 000010
【図８】
2019108735.tif 000011
【図９】
2019108735.tif 000012
【図１０】
2019108735.tif 000013